(57)【特許請求の範囲】
【請求項１】
基材シート又は基材フィルムと、該基材シート又は基材フィルムの片面又は両面に設けられたカーボンブラックを含有する導電性組成物からなる導電性コート層と、該導電性コート層に設けられたトップコート層とを有し、該トップコート層が、ＭＭＡ（メタクリル酸メチル）モノマーを７５重量％以上用いて共重合したアクリル樹脂からなり、該トップコート層は、下記に示す塗布液を塗布することにより形成されたことを特徴とした電子部品包装用導電性材料。
塗布液：
アクリル樹脂              ８〜２２重量％
硝化綿樹脂                  １〜３重量％
トルエン                ４０〜５０重量％
メチルエチルケトン      １０〜２０重量％
酢酸プロピルエステル    １０〜２０重量％
イソプロピルアルコール    ５〜１０重量％
【請求項２】
前記アクリル樹脂が、ＭＭＡモノマーと、メタクリル酸ｎ−ブチル、メタクリル酸２−エチルヘキシル、アクリル酸エチル、アクリル酸ｎ−ブチル及びアクリル酸２−エチルヘキシルから選ばれた１以上のモノマーとの共重合体であることを特徴とする請求項１記載の電子部品包装用導電性材料。
【請求項３】
表面抵抗値が１×１０８Ω以下であることを特徴とする請求項１又は２記載の電子部品包装用導電性材料。
【請求項４】
前記基材シート又は基材フィルムが、ＰＥＴ（ポリエチレンテレフタレート）、ＰＣ（ポリカーボネート）、ＰＰ（ポリプロピレン）、ＰＩ（ポリイミド）、ＰＳ（ポリスチレン）又はＨＩＰＳ（ハイインパクトポリスチレン）のシート又はフィルムであることを特徴とする請求項１、２又は３記載の電子部品包装用導電性材料。
【請求項５】
前記請求項１、２、３又は４記載の電子部品包装用導電性材料で形成されたことを特徴とする電子部品用包装容器。
【発明の詳細な説明】
【技術分野】
【０００１】
本発明はＬＳＩ、コンデンサー等の電子部品を収納、運搬するキャリアテープやトレー、ＴＡＢ（Ｔａｐｅ  Ａｕｔｏｍａｔｅｄ  Ｂｏｎｄｉｎｇ）、ＢＧＡ（Ｂａｌｌ  Ｇｒｉｄ  Ａｒｒａｙ）、ＣＳＰ（Ｃｈｉｐ  Ｓｃａｌｅ  Ｐａｃｋａｇｅ）等の実装工程を補助するために使用されるスペーサ等の製造に使用される電子部品包装用導電性材料に関するものである。
【背景技術】
【０００２】
近年、電子部品の表面実装化が大きく進んできており、それに伴って表面実装化技術も大巾に進歩している。また、より高性能で小型のチップ型電子部品が開発され、このチップ型電子部品を収納して、搬送、保管し、さらに表面実装に利用する包装形態の一つとしてエンボスキャリアテープが知られている。
【０００３】
エンボスキャリアテープは、所定間隔で形成した凹部のポケットにチップ型電子部品を収納し、その凹部をカバーテープでシールすることによりチップ型電子部品を包装し、リールに巻き取った状態で、保管、搬送するものである。そして、搬送したエンボスキャリアテープを表面実装機のカセットフィーダーへ装着し、エンボスキャリアテープを順々に送り出しながらカバーテープを剥がし、チップ型電子部品を自動的にピックアップして回路基板の所定部位へ自動的に配置することにより、チップ型電子部品を回路基板へ組付けていくものである。
【０００４】
ところで、エンボスキャリアテープによる保管、搬送、表面実装過程において、エンボスキャリアテープのポケット内部面とチップ型電子部品との摩擦による静電気や、カバーテープを剥がす工程において発生する静電気によって、エンボスキャリアテープが帯電するために、チップ型電子部品に静電気破壊が発生する問題があった。そこで、静電気破壊を防止するために、エンボスキャリアテープに導電性を付与して静電気の蓄積を防止することが行なわれており、カーボンブラック等の導電性フィラーを樹脂に練り込んだシートを用いたり、シートの表面に導電性コート層を施したりしている（特許文献１、２、３、４参照）。
【０００５】
また、ＴＡＢ、ＢＧＡ、ＣＳＰ等に使用するスペーサは、図１に示すように、テープ状に形成したシートの両面にカーボンブラックを含有した導電性コート層を施した導電性テープ１０を用い、その両側端において凸部（裏面から見れば凹部）１１と凹部（裏面から見れば凸部）１２とを交互に繰り返すエンボス加工を施したものである。そして、このスペーサは、超純水洗浄やメタノール、エタノール等のアルコール洗浄を行い、付着している異物を除去した後、図２に示すように、ＴＡＢ等のテープ２０と重ね合わせてリール状に巻取り、保管、搬送し、表面実装に供されるものである。この時、ＴＡＢ等のテープには、リード及び半導体チップが所定間隔で繰り返し形成されているが、スペーサの両面に形成した凸部１１と凹部１２がＴＡＢテープとの間に間隙を形成しているので、リード及び半導体チップがスペーサに接触しないようになっている。
【０００６】
さらに、上述したエンボスキャリアテープやスペーサ等においては、導電性コート層の保護のために、導電性コート層の表面にトップコート層が設けられている。
【０００７】
ところで、エンボスキャリアテープは、導電性シートを真空成形、真空−圧空成形又はプレス成形によってポケット部を成形した後、超純水洗浄やメタノール、エタノール等のアルコール洗浄を行い、付着している異物を除去して製造するものである。また、ＴＡＢ等に使用するスペーサにおいても、上述したようにメタノールやエタノール等のアルコール洗浄が行なわれている。そこで、従来、導電性コート層の表面にコートしたトップコート層は、アルコール洗浄に耐性のある塩化ゴム系の樹脂が用いられていた。
【０００８】
【特許文献１】特開平７−１３２９６３号公報
【特許文献２】特開平８−３２３９３２号公報
【特許文献３】特開２０００−１５７６４号公報
【特許文献４】特開２０００−２１２４７号公報
【発明の開示】
【発明が解決しようとする課題】
【０００９】
しかしながら、トップコート層に用いられている塩化ゴム系の樹脂は、塩素によって電子部品に金属腐食を発生させる危険性があり、また、燃やした時、ダイオキシン等が発生する問題もあった。なお、塩素を含まない樹脂成分でトップコート層を形成すれば、塩素の問題を解消できるが、アルコール洗浄の耐性が劣るものであり、塩素を含まず、かつ、アルコール耐性が良好なトップコート層が望まれていたが、従来有効なトップコート層は提案されていなかった。
【００１０】
本発明は、以上の問題点を解決し、アルコール洗浄に耐性があり、かつ、塩素による弊害が無い電子部品包装用導電性材料を提供することを目的とする。
【課題を解決するための手段】
【００１１】
本発明者らは上記目的を達成するために、塩素を含まず、かつ、アルコール洗浄に耐性があるトップコート層に好適な樹脂について鋭意検討し、ＭＭＡ（メタクリル酸メチル）モノマーを７５重量％以上用いて共重合したアクリル樹脂を用いると、アルコール洗浄に高い耐性を有することを見出し、本発明を完成させたものである。
【００１２】
請求項１に係る電子部品包装用導電性材料は、基材シート又は基材フィルムと、該基材シート又は基材フィルムの片面又は両面に設けられたカーボンブラックを含有する導電性組成物からなる導電性コート層と、該導電性コート層に設けられたトップコート層とを有し、該トップコート層が、ＭＭＡ（メタクリル酸メチル）モノマーを７５重量％以上用いて共重合したアクリル樹脂からなり、該トップコート層は、下記に示す塗布液を塗布することにより形成されたことを特徴として構成されている。
塗布液：
アクリル樹脂              ８〜２２重量％
硝化綿樹脂                  １〜３重量％
トルエン                ４０〜５０重量％
メチルエチルケトン      １０〜２０重量％
酢酸プロピルエステル    １０〜２０重量％
イソプロピルアルコール    ５〜１０重量％
【００１３】
請求項２に係る電子部品包装用導電性材料は、アクリル樹脂が、ＭＭＡモノマーと、メタクリル酸ｎ−ブチル、メタクリル酸２−エチルヘキシル、アクリル酸エチル、アクリル酸ｎ−ブチル及びアクリル酸２−エチルヘキシルから選ばれた１以上のモノマーとの共重合体であることを特徴として構成されている。
【００１４】
請求項３に係る電子部品包装用導電性材料は、表面抵抗値が１×１０８Ω以下であることを特徴として構成されている。
【００１５】
請求項４に係る電子部品包装用導電性材料は、前記基材シート又は基材フィルムが、ＰＥＴ（ポリエチレンテレフタレート）、ＰＣ（ポリカーボネート）、ＰＰ（ポリプロピレン）、ＰＩ（ポリイミド）、ＰＳ（ポリスチレン）又はＨＩＰＳ（ハイインパクトポリスチレン）のシート又はフィルムであることを特徴として構成されている。
【００１６】
請求項５に係る電子部品用包装容器は、前記電子部品包装用導電性材料で形成されたことを特徴として構成されている。
【発明の効果】
【００１７】
請求項１に係る電子部品包装用導電性材料においては、トップコート層が、ＭＭＡ（メタクリル酸メチル）モノマーを７５重量％以上用いて共重合したアクリル樹脂からなるので、アルコール洗浄の耐性が大きく、また、塩素を含有していないので、塩素を起因とする電子部品の金属腐食が無いとともに、ダイオキシン等の発生も無いものである。
【００１８】
請求項２に係る電子部品包装用導電性材料においては、アクリル樹脂が、ＭＭＡモノマーと、メタクリル酸ｎ−ブチル、メタクリル酸２−エチルヘキシル、アクリル酸エチル、アクリル酸ｎ−ブチル及びアクリル酸２−エチルヘキシルから選ばれた１以上のモノマーとの共重合体であるので、トップコート層をコートする際の溶剤には溶け、コートされたトップコート層はアルコールには溶けずアルコール洗浄耐性がある。
【００１９】
請求項３に係る電子部品包装用導電性材料においては、表面抵抗が１×１０８Ω以下であるので、帯電を可及的に防止することができ、埃等の異物を吸着することがない。したがって、電子部品に埃が付着するのを防止することができる。
【００２０】
請求項４に係る電子部品包装用導電性材料においては、基材シート又は基材フィルムをＰＥＴ（ポリエチレンテレフタレート）、ＰＣ（ポリカーボネート）、ＰＰ（ポリプロピレン）、ＰＩ（ポリイミド）、ＰＳ（ポリスチレン）又はＨＩＰＳ（ハイインパクトポリスチレン）で形成することにより、機能や用途、コスト等の観点から最適のものを選ぶことができる。
【００２１】
請求項５に係る電子部品用包装容器においては、前記請求項１〜３記載の電子部品包装用導電性材料で形成されているので、アルコール洗浄の耐性が大きく、かつ、塩素による弊害が無い電子部品用包装容器を得ることができる。
【発明を実施するための最良の形態】
【００２２】
本発明の電子部品包装用導電性材料は、基材シート又は基材フィルムが設けられており、この基材シートまたは基材フィルムとしては、例えば、ＰＥＴ、ＰＣ、ＰＰ、ＰＩ、ＰＳ、ＨＩＰＳのシート又はフィルムが好ましい。
【００２３】
基材シート及び基材フィルム厚みは、各シート及びフィルムの剛性や用途、使用方法によっても異なるが、１００〜３００μｍが好適である。ＴＡＢのスペーサの場合であれば、ＰＥＴフィルムの１２５μｍが好適であり、チップ型電子部品に用いられるエンボスキャリアテープの場合であれば、２５０〜３００μｍが好適である。
【００２４】
基材シート又は基材フィルムの片面又は両面に導電性組成物からなる導電性コート層が設けられている。例えば、エンボスキャリアテープに用いる場合は、ポケット部にチップ型電子部品を収納し、カバーテープでシールして用いるので、片面にのみ導電性コート層を設ければよく、ＴＡＢのスペーサに用いる場合は、ＴＡＢテープとスペーサとを重ね合わせた状態でリール状に巻くので、スペーサの両面がＴＡＢテープと対向することなる。したがって、基材シートの両面に導電性コート層を設ける必要がある。
【００２５】
導電性組成物としては、カーボンブラックと、カーボンブラックを基材シート又は基材フィルムに固定する固定樹脂とからなり、カーボンブラック１５〜３０重量％、固定樹脂７０〜８５重量％の配合にすることが好ましい。固定樹脂は、基材シート又は基材フィルムに強固に固着する樹脂から選ばれ、例えば、基材シート及びフィルムがＰＥＴ、ＰＰ、ＰＣ、ＰＩの場合には、ウレタン樹脂３０〜４０重量％、ポリエステル樹脂が６０〜７０重量％からなる樹脂が用いられ、ＰＳの場合には、アクリル樹脂６５〜７５重量％、繊維素系樹脂２０〜３０重量％とワックス３〜５重量％からなる樹脂が用いられ、ＨＩＰＳの場合には、塩化ビニル・酢酸ビニル共重合体３５〜４５重量％、アクリル樹脂３５〜４５重量％、繊維素系樹脂１５〜２５重量％とワックス２〜３重量％からなる構成樹脂が用いられる。
【００２６】
また、カーボンブラックは１５〜３０重量％配合されているが、カーボンブラックの配合量が１５重量％未満であると、導電性が悪くなり表面抵抗値が１×１０８Ωよりも高くなってしまう。また、配合量が３０重量％を超えると、固定樹脂で基材シート又は基材フィルムに固定できなくなり、さらに、コスト高となる。
【００２７】
カーボンブラックの平均粒径は１．０μｍ未満が好ましく、このような平均粒径のカーボンブラックを用いることにより、固定樹脂を溶かした溶剤に均一に分散され、導電性コート層のカーボンブラックも均一にコートされる。
【００２８】
導電性コート層を基材シート又は基材フィルムにコートするには、上述したような導電性組成物を、トルエン、酢酸エチルエステル、メチルエチルケトン、イソプロピルアルコール等の混合溶剤に溶かし、基材シート又は基材フィルムに塗布後、乾燥して行なう。
【００２９】
例えば、ＰＥＴ、ＰＰ、ＰＣ、ＰＩの基材シートやフィルムにコートされる導電性コート層の塗布液としては、以下に記載するものが挙げられる。
カーボンブラック            ３〜５重量％
ウレタン樹脂                ４〜６重量％
ポリエステル樹脂          ７〜１０重量％
トルエン                ２０〜３０重量％
メチルエチルケトン      ４０〜５０重量％
イソプロピルアルコール      １〜５重量％
【００３０】
ＰＳの基材シートやフィルムにコートされる導電性コート層の塗布液としては、以下に記載するものが挙げられる。
カーボンブラック            １〜３重量％
アクリル樹脂              ７〜１０重量％
繊維素系樹脂                ２〜５重量％
酢酸エチルエステル      １５〜２５重量％
酢酸プロピルエステル    １５〜２５重量％
イソプロピルアルコール  ４０〜５０重量％
ワックス            ０．３〜０．６重量％
【００３１】
塗布方法は特に限定されないが、グラビアロールによる塗布が最も一般的で効果的に塗布することが出来る。塗布量は、乾燥後０．５〜５．０ｇ／ｍ２、好適には１．０〜４．０ｇ／ｍ２である。塗布量が０．５ｇ／ｍ２未満であると、エンボス加工等の成形をした際、成形によって伸ばされた部分の導電性が劣るようになり、また、塗布量が５．０ｇ／ｍ２を超えると効果は変わらずコスト高となる。
【００３２】
導電性コート層の表面には、導電性コート層を保護するためにトップコート層が施されている。トップコート層は、ＭＭＡモノマーを７５重量％以上用いて共重合したアクリル樹脂で形成されており、すなわちＭＭＡモノマーと、他のアクリル酸又はメタクリル酸のエステル類のモノマーとの共重合体で形成されている。これらのモノマーとしては、メタクリル酸ｎ−ブチル、メタクリル酸２−エチルヘキシル、アクリル酸エチル、アクリル酸ｎ−ブチル、アクリル酸２−エチルヘキシル等のモノマーが挙げられる。
【００３３】
ＭＭＡモノマーが７５重量％未満であれば、アルコール洗浄の耐性を十分に得ることができない。しかし、ＭＭＡモノマーが７５重量％以上であると、塗布液の溶剤に溶け難く使い難くなるので、塗布液の溶剤に溶解する範囲において適切な量を採用することが好ましい。
【００３４】
トップコート層の塗布液としては、以下に記載するものが挙げられる。
アクリル樹脂※            ８〜２２重量％
硝化綿樹脂                  １〜３重量％
トルエン                ４０〜５０重量％
メチルエチルケトン      １０〜２０重量％
酢酸プロピルエステル    １０〜２０重量％
イソプロピルアルコール    ５〜１０重量％
※アクリル樹脂；ＭＭＡモノマー８０重量％とメタクリル酸ｎ−ブチルモノマー２０重量％とからなる共重合体
【００３５】
なお、トップコート層の樹脂成分は、ＰＥＴ、ＰＰ、ＰＣ、ＰＩの基材シートやフィルムにコートされる導電性コート層の樹脂成分、及びＰＳの基材シートやフィルムに導電性コートされる樹脂成分のどちらにも接着し、固化するので、基材シートやフィルムの材質に拘わらず、同じトップコート層の塗布液の成分でコートすることが出来る。
【００３６】
塗布方法は、特に限定されないがグラビアロールによる塗布が最も一般的で効果的に塗布することが出来る。
【００３７】
塗布液の塗布量は、乾燥後、０．５〜５．０ｇ／ｍ2、好適には１．０〜４．０ｇ／ｍ2である。塗布量が０．５ｇ／ｍ２未満であると、エンボス加工等の成形をした際、成形によって伸ばされた部分においいてトップコート層が失われ、下層の導電性コート層が露出する危険性があり、また５．０ｇ／ｍ２を超えると、導電性が劣るようになる。
【００３８】
本発明の電子部品包装用導電性材料の表面抵抗値は１×１０8Ω以下であることが好ましく、１×１０4Ω〜１×１０8Ωであることがより好ましい。１×１０8Ω以上であれば、ほこりやゴミ等の異物付着防止が期待できず、１×１０4Ω以下ではコスト高となるのみである。
【００３９】
本発明の電子部品包装用導電性材料の用途としては、電子部品を収納等に使用するキャリアテープやトレー、ＴＡＢ、ＢＧＡ、ＣＳＰ等の実装工程に使用するスペーサ等である。
【実施例】
【００４０】
［実施例１］
基材フィルムとして東レ（株）製ＰＥＴフィルム「ルミラーＳ１０」（厚さ１２５μｍ×巾１０２０ｍｍ×長さ１２００ｍ）を中島精機（株）製ＧＸ−II−１５００、４色印刷機の繰り出し部にセットし、１色目の印刷ユニットのヘリオ彫刻によるスクリーン線数６０線のグラビア版胴によって下記の組成の塗布液をコートした後、熱風温度７０℃、スピード６０ｍ／ｍｉｎの条件で乾燥し、導電性コート層を形成した。
【００４１】
塗布液；大阪インキ製造（株）製「ＰＥＴ−ＰＬ  ＥＣ黒」
カーボンブラック              ４重量％
ウレタン樹脂                  ５重量％
ポリエステル樹脂            １０重量％
トルエン                    ２８重量％
メチルエチルケトン          ４９重量％
イソプロピルアルコール        ４重量％
【００４２】
次いで、２色目の印刷ユニットのオハイオ彫刻によるスクリーン線数６０線のグラビア版胴によって下記の組成の塗布液をコートした後、熱風温度７０℃、スピード６０ｍ／ｍｉｎの条件で乾燥しトップコート層を形成した。
塗布液；
大阪インキ製造（株）製「ＰＥＴ−ＡＣオーバーコートメジウムＮｏ．６」
アクリル樹脂※                ２０重量％
硝化綿樹脂                      ２重量％
トルエン                      ４３重量％
メチルエチルケトン            １４重量％
酢酸プロピルエステル          １４重量％
イソプロピルアルコール          ７重量％
※アクリル樹脂；ＭＭＡモノマー８０重量％とメタクリル酸ｎ−ブチルモノマー２０重量％とからなる共重合体
【００４３】
この片面側に導電性コート層及びトップコート層を形成したフィルムを一度巻き取った後、もう一度中島精機（株）製ＧＸ−II−１５００、４色印刷機の繰出し部にセットし、導電性コート層及びトップコート層が形成された面の反対面に、上記と全く同様の塗布液で全く同様の条件で導電性コート層及びトップコート層を形成し、トップコート層／導電性コート層／ＰＥＴフィルム／導電性コート層／トップコート層の５層からなる導電性テープを作製した。この導電性テープの表面抵抗値とアルコール耐性を評価した。
【００４４】
［表面抵抗値］
ＪＩＳ  Ｋ  ６９１１の方法に従って、温度２０℃、湿度６５％ＲＨの雰囲気中で測定した。
測定の結果、表面抵抗値は１×１０７Ωであった。したがって、異物が付着するのを防止できることが確認された。
【００４５】
［アルコール耐性］
綿棒にメタノールを含ませ、力を入れて導電性テープの表面を１０回こすって、その表面の光沢や侵食の有無を観察した。
観察の結果、光沢があり、アルコールによって侵されている様子は見られなかった。したがって、アルコール洗浄に耐えられることが確認された。
【００４６】
次いで、この導電性テープを巾３５ｍｍにスリットし、巻き取ったロールを連続的に繰出して加熱しながらエンボスを形成した金属ロールの間に挟んで、両側端に、径４．０ｍｍ、深さ１．０ｍｍの半球形の凸部及び凹部を１個毎に互い違いになるように連続的に形成した。
【００４７】
この凸部及び凹部を形成した導電性テープを連続的に繰出しながらメタノール液中を通過させながら、超音波洗浄を行った後、乾燥させ、ＴＡＢ等のスペーサーテープを作製した。このスペーサーテープの表面抵抗値とアルコール耐性を前述した方法で評価した。
【００４８】
［表面抵抗値］
表面抵抗値は１×１０７Ωであった。したがって、異物が付着するのを防止できることが確認された。
【００４９】
［アルコール耐性］
光沢がありアルコールによって侵されている様子は見られなかった。したがって、アルコール洗浄に耐えられることが確認された。
【００５０】
［実施例２］
基材シートとしてＡ−ＰＥＴ（東洋紡（株）製ＰＥＴＭＡＸＷ５６５ＳＥＯＲ）厚さ２００μｍ×巾６４０ｍｍ×長さ１０００ｍを中島精機（株）製ＧＸ−II−１５００、４色印刷機の繰出し部にセットし、１色目の印刷ユニットのヘリオ彫刻によるスクリーン線数６０線のグラビア版胴によって実施例１と全く同様の塗布液で実施例１と全く同様の条件で乾燥し導電性コート層をコートした。
【００５１】
次いで２色目の印刷ユニットのオハイオ彫刻によるスクリーン線数６０線のグラビア版胴によって実施例１と全く同様のトップコート塗布液で実施例１と全く同様の条件で乾燥しトップコート層をコートした。
【００５２】
この片面側に導電性コート、トップコートされたシートを一度巻き取った後、もう一度中島精機（株）製ＧＸ−II−１５００、４色印刷機の繰出し部にセットし、導電性コート、トップコートされた面の反対面に上記と全く同様の塗布液で全く同様の条件で導電性コート層、トップコート層をコートして、トップコート層／導電性コート層／Ａ−ＰＥＴ／導電性コート層／トップコート層のＰＥＴシートの両面に導電性コートが施された導電性シートを作製した。
【００５３】
この導電性シートの表面抵抗値とアルコール耐性を実施例１と同様の方法で評価した。
【００５４】
［表面抵抗値］
表面抵抗値は１×１０７Ωであった。したがって、異物が付着するのを防止できることが確認された。
【００５５】
［アルコール耐性］
光沢がありアルコールによって侵されている様子は見られなかった。したがって、アルコール洗浄に耐えられることが確認された。
【００５６】
次いで、この導電性シートを、巾４０ｍｍにスリットし巻き取ったロールを繰出しながら加熱し、真空成形を行って３０ｍｍ×３０ｍｍ×深さ３．０ｍｍの凹状のポケット部を形成した。次いでこのポケット部を形成した導電性シートを連続的に繰出しながらメタノール液中を通過させながら超音波洗浄を行った後、乾燥させ電子部品等の収納、搬送、実装する導電性エンボスキャリアテープを作製した。
【００５７】
この導電性エンボスキャリアテープの表面抵抗値とアルコール耐性を実施例１と同様の方法で評価した。
【００５８】
［表面抵抗値］
ポケット部の低部コーナーにおける表面抵抗値は１×１０７Ωであった。したがって、成形によって伸ばされたポケット部の低部コーナーにおいても、表面抵抗は低下することなく、異物が付着するのを防止できることが確認された。
【００５９】
［アルコール耐性］
光沢がありアルコールによって侵されている様子は見られなかった。したがって、アルコール洗浄に耐えられることが確認された。
【図面の簡単な説明】
【００６０】
【図１】ＴＡＢテープに使用するスペーサの平面図
【図２】ＴＡＢテープとスペーサとをリール状に巻いた状態の部分側面図
【符号の説明】
【００６１】
１０  導電性テープ
１１  凸部
１２  凹部
２０  ＴＡＢテープ
【図１】
0004657138.tif 000002
【図２】
0004657138.tif 000003